曲線状、かつ実質的に板状のインプラント本体11と、1以上の柱状体8とを備え、前記インプラント本体11は、a関節の関節面に面するように形成される関節面側表面3と、b前記関節の骨構造に面するように形成され、前記1以上の柱状体8が設けられ、前記関節面側表面3と互いに反対方向に面する、骨接触面6と、c前記関節面側表面3と前記骨接触面6とをつなぐ、前記関節内で前記インプラント本体11を囲む軟骨と接触するように形成される軟骨接触面7とを有し、前記軟骨接触面7は、実質的に生体活性材からなるコーティングを含む、関節の関節面の軟骨治療に用いる医療用インプラント1。前記生体活性材が、ヒドロキシアパタイトHA、チタンTi、チタン合金、骨形成タンパク質BMP、βリン酸三カルシウムTCP、αリン酸三カルシウムTCP、コラーゲン、フィブロネクチン、オステオネクチン、硫酸カルシウム、リン酸カルシウム、アルミン酸カルシウム、ケイ酸カルシウム、炭酸カルシウム、生体活性ガラス、およびフッ素化合物のいずれか、または組み合わせである、請求項1に記載の医療用インプラント。前記生体活性材が、軟骨の成長および再生促進能を有する、請求項1または2に記載の医療用インプラント。前記生体活性材が、ヒドロキシアパタイトHA、チタンTi、骨形成タンパク質BMP、およびβリン酸三カルシウムTCPのうちの少なくとも1つである、請求項3に記載の医療用インプラント。前記生体活性材が、ヒドロキシアパタイトHAである、請求項1から4のいずれか1項に記載の医療用インプラント。前記骨接触面6が、生体活性材で全体的にコーティングされるか、または部分的にコーティングされる、請求項1から5のいずれか1項に記載の医療用インプラント。前記柱状体が生体活性材で全体的にコーティングされるか、または部分的にコーティングされる、請求項1から6のいずれか1項に記載の医療用インプラント。前記骨接触面6および前記柱状体8の少なくとも1方の前記生体活性材が、ヒドロキシアパタイトHA、チタンTi、骨形成タンパク質BMP、βリン酸三カルシウムTCP、コラーゲン、フィブロネクチン、オステオネクチン、硫酸カルシウム、リン酸カルシウム、アルミン酸カルシウム、ケイ酸カルシウム、炭酸カルシウム、生体活性ガラス、およびビスホスホネートのいずれか1つ、または組み合わせである、請求項6または7に記載の医療用インプラント。前記柱状体が生体活性材でコーティングされていない、請求項1から6、および8のいずれか1項に記載の医療用インプラント。前記関節面側表面3が異常のある前記軟骨の部位の前記関節面の曲がり具合に実質的に対応する、請求項1から9のいずれか1項に記載の医療用インプラント。前記軟骨接触面7、前記骨接触面6、および前記柱状体8のうちの少なくとも1つの前記コーティングは、XRDによる解析で95を超える部分がヒドロキシアパタイトからなる、請求項1から10のいずれか1項に記載の医療用インプラント。前記骨接触面6および前記軟骨接触面7のいずれか一方、若しくは両方が、チタンのインナーコーティングと、ヒドロキシアパタイトおよびリン酸三カルシウムの少なくとも1方の表面コーティングとを含む二層コーティングを有する、請求項1から11のいずれか1項に記載の医療用インプラント。インプラントの軟骨接触面上での軟骨の再生の促進のための生体活性材の使用方法。軟骨の再生の促進のための、請求項1に記載の医療用インプラントの使用方法。前記生体活性材がヒドロキシアパタイトHA、チタンTi、チタン合金、骨形成タンパク質BMP、βリン酸三カルシウムTCP、αリン酸三カルシウムTCP、コラーゲン、フィブロネクチン、オステオネクチン、硫酸カルシウム、リン酸カルシウム、アルミン酸カルシウム、ケイ酸カルシウム、炭酸カルシウム、生体活性ガラス、およびフッ素化合物のいずれか1つ、または組み合わせである、請求項13または14に記載の使用方法。前記生体活性材がヒドロキシアパタイトHAまたはチタンTiである、請求項15に記載の使用方法。a関節の骨の立体画像を表す画像データを取得する工程と、b取得した前記画像データ内で前記骨の関節面の軟骨損傷を識別する工程と、c前記取得した画像データに基づいて、前記軟骨損傷の位置を特定する工程と、d前記取得した画像データに基づいて、前記軟骨損傷の大きさと形状を特定する工程と、e特定された前記軟骨損傷の前記大きさと形状に基づいて、軟骨損傷部位を特定する工程と、f前記取得した画像データに基づいて、前記軟骨損傷部位92および前記軟骨損傷部位の少なくとも1方を含む特定領域の前記関節の軟骨下骨の表面輪郭の曲がり具合を特定する工程と、g前記軟骨損傷部位を含む正常な表面輪郭の曲がり具合のリプレゼンテーションを特定する工程と、h前記軟骨損傷部位に合致するインプラント1を選択する工程とを有する、I.前記関節の前記軟骨損傷の物理的パラメータを特定し、前記インプラント1および前記インプラント1の載置の設計パラメータを生成する工程を備え、前記インプラント1は、前記軟骨損傷部位の表面積に合致するよう調整された断面積と、前記正常な表面輪郭の曲がり具合に基づいて、前記関節の前記関節面と同一の面をなすよう形成された関節面側表面3と、前記関節面側表面3と骨接触面6とをつなぎ、前記関節の、インプラント本体11を囲む前記軟骨と接触するように形成され、実質的に生体活性材からなるコーティングを含む軟骨接触面7とを有し、a前記インプラント本体11の前記軟骨接触面7が前記関節の前記軟骨または前記軟骨下骨の前記表面輪郭と合致するように、前記軟骨損傷部位を含み、かつ囲む前記特定領域の、前記関節の前記軟骨および前記軟骨下骨の少なくとも1方の前記特定された表面輪郭の曲がり具合に応じて、前記インプラント本体11の前記軟骨接触面7の接点を生成する工程と、b前記軟骨接触面7の設計に応じて、前記インプラント本体11上のどの部分に前記生体活性材をコーティングするかについて前記設計パラメータを生成する工程とを有する、II.前記インプラント1の前記設計パラメータを生成する工程をさらに備える、関節の関節面の軟骨治療に用いるインプラント1を設計する方法。前記生体活性材が、ヒドロキシアパタイトHA、チタンTi、骨形成タンパク質BMP、βリン酸三カルシウムTCP、コラーゲン、フィブロネクチン、オステオネクチン、硫酸カルシウム、リン酸カルシウム、アルミン酸カルシウム、ケイ酸カルシウム、炭酸カルシウム、生体活性ガラス、およびビスホスホネートのいずれか1つ、または組み合せである、請求項17に記載の関節の関節面の軟骨治療に用いるインプラント1を設計する方法。前記軟骨および前記軟骨下骨のいずれか一方、または両方の画像の取得が、X線、光コヒーレンス断層撮影法、SPECT、PET、MR、超音波イメージング技術、およびコンピュータ断層撮影法から選択される技術によって実行される、請求項17または18に記載の関節の関節面の軟骨治療に用いるインプラント1を設計する方法。請求項17から19のいずれか1項に記載の設計する方法による請求項1から12のいずれか1項に記載のインプラント1の製造方法。前記インプラント1の作成が、選択的レーザ焼結SLSから選ばれる技術を用いて実行される、請求項20に記載のインプラント1の製造方法。本発明の目的は、一般的に、軟骨の健康な部分およびインプラントに接する骨とよく一体化する、関節の関節面の軟骨治療に用いるインプラントを提供することである。さらに詳細な目的および解決される課題は、インプラントとインプラントに接する骨との間の接面に浸入する関節液を減らすことが出来る、または阻止することが出来るインプラントを提供することである。本願発明は、以下のような知見に基づく。それは、ヒドロキシアパタイトHA、骨形成タンパク質BMP、βリン酸三カルシウムTCP、およびαリン酸三カルシウムTCPなど特定の生体活性材は、従来から周知である骨組織の成長促進能に加え、軟骨成長および再生の促進能があるということである。上述の課題を解決することを目的とし、本願発明者は、HA、TCPおよび/またはBMPなどの生体活性材でコーティングされた軟骨に接触する周縁を有するインプラントを設計し、これにより、関節への固定がさらに安定し、器具寿命がより長くなり得るインプラントを発明するに至った。本願発明の第1態様は、曲線状、かつ実質的に板状のインプラント本体11と、1以上の柱状体8とを備える、関節の関節面の軟骨治療に用いる医療用インプラントを提供する。インプラント本体11は、関節の関節面に面するように形成される関節面側表面3と、関節の骨構造に面するように形成され、1以上の柱状体8が設けられ、関節面側表面3と互いに反対方向に面する、骨接触面6とを有する。軟骨接触面7が、関節面側表面3と骨接触面6とをつなぎ、関節のインプラント本体11を囲む軟骨と接触するように形成される。軟骨接触面7は、実質的に生体活性材からなるコーティングを含む。本願発明の一実施形態では、生体活性材は、ヒドロキシアパタイトHA、チタンTi、チタン合金、骨形成タンパク質BMP、βリン酸三カルシウムTCP、コラーゲン、フィブロネクチン、オステオネクチン、硫酸カルシウム、リン酸カルシウム、アルミン酸カルシウム、ケイ酸カルシウム、炭酸カルシウム、および生体活性ガラスのいずれか、または組み合わせである。本願発明の他の態様では、生体活性材が、軟骨の成長および再生促進能を有する。好ましくは、生体活性材が、ヒドロキシアパタイトHA、チタンTi、骨形成タンパク質BMPおよび/またはβリン酸三カルシウムTCPであり、最も好ましくは、生体活性材は、ヒドロキシアパタイトHAである。本願発明の他の実施形態では、インプラントは、以下の特徴またはこれらの組み合わせを任意で有する。骨接触面6が、生体活性材で全体的にコーティングされるか、または部分的にコーティングされる。柱状体が生体活性材で全体的にコーティングされるか、または部分的にコーティングされる。骨接触面6および/または柱状体8の生体活性材が、ヒドロキシアパタイトHA、チタンTi、骨形成タンパク質BMP、βリン酸三カルシウムTCP、コラーゲン、フィブロネクチン、オステオネクチン、硫酸カルシウム、リン酸カルシウム、アルミン酸カルシウム、ケイ酸カルシウム、炭酸カルシウム、生体活性ガラス、およびビスホスホネートのいずれか1つ、または組み合わせである。柱状体が生体活性材でコーティングされていない。関節面側表面3が異常のある軟骨部位の関節面の曲がり具合に実質的に対応する。軟骨接触面7および/または骨接触面6および/または柱状体8のコーティングは、XRDによる解析で95を超える部分がヒドロキシアパタイトからなる。骨接触面および軟骨接触面のいずれか一方、若しくは両方が、チタンのインナーコーティング、並びにヒドロキシアパタイトおよび/またはリン酸三カルシウムの表面コーティングを含む二層コーティングを有する。本願発明は、関節の関節面の損傷した、罹患した、または怪我をした軟骨に置き換わる、または軟骨の治療に用いる新規の医療用インプラントに関する。当該インプラントは、関節の軟骨と接触するよう形成された軟骨接触面を有する。軟骨接触面は、軟骨の成長および再生の促進能を有する生体活性材でコーティングされている。インプラントは、インプラント上への軟骨の成長を促すことにより、背景技術で説明した課題を緩和することができる。この特徴により、インプラントは軟骨表面とさらに一体化することができ、インプラントと軟骨との間のさらに安定した作用およびさらに堅固な結合が可能になる。これにより、インプラント近傍の軟骨の損傷が減少する。また、インプラントと、軟骨と、骨との間へ浸入する関節液が減少するか、またはその浸入が阻止される。加えて、軟骨とインプラントとの境目がスムーズになり得、軟骨とインプラントが力学的に一体となって動作するので、対向する関節面に引き起こす損耗が少なくなり得る。インプラントの構造インプラントの構造の概要図1aは、本願発明のインプラントの一実施形態を示す。インプラント1は、曲線状、かつ実質的に板状のインプラント本体11、およびインプラント本体11から延伸する柱状体8を備える。インプラント本体11は、関節面側表面3および骨接触面6を有する。関節面側表面3は、関節の関節面に面するように形成される。骨接触面6は、関節の骨構造に面するように形成される。インプラント1の板状本体11の関節面側表面3と骨接触面6との間には、関節面側表面3および骨接触面6をつなぐ周縁または境界上に、軟骨接触面7が形成される。軟骨接触面7は、軟骨に面する、または接触するように形成され、かつ任意で、膝、足指、臀部、肘、または肩などの関節に挿入されたインプラントの周囲の骨にも面する、または接触するように形成される。軟骨接触面7は、ヒドロキシアパタイトなどの生体活性材によってコーティングされる。インプラントは、損傷した軟骨を取り除いた後、かつ任意ではあるが好ましくは、リーミングなどによって損傷した軟骨の下部の骨に凹部を形成した後、関節内に載置される。インプラントは、まず、骨に形成された穴に合致する柱状体8を用いた一次結合によって、骨に固定される。インプラントの生体活性材でコーティングされた部分内へ、または部分上に軟骨および/または骨組織が成長し、この長期的な二次固定メカニズムによっても、インプラントが固定される。インプラントの構造の詳細インプラント本体インプラント1は、曲線状、かつ実質的に板状のインプラント本体11を備える。インプラント本体11は、薄く板状に設計されている。つまり、インプラント本体11の断面の長さ9は、その厚さ4よりも長く、または例えば1.5倍以上、実質的に長い。その板の大きさおよび形状は場合によって異なり、損傷した軟骨組織の大きさおよび形状、並びに特定の治療における必要性によって調整される。例えばインプラント本体11の断面は、円形、略円形、楕円形、三角形、四角形、または不規則な形状であり得、好ましくは、鋭角を有さない形状である。インプラント1の大きさも場合によって異なる。インプラント本体11の表面積は本願発明の実施形態によって異なり、0.5cm2~20cm2の間、0.5cm2~15cm2の間、0.5cm2~10cm2の間、および1cm2~10cm2の間から選ばれ、好ましくは、0.5cm2~5cm2の間である。一般的に、切開部位の関節に対する影響が小さくて済む、また、より簡単な移植が可能であり、切開部位の小さな手術で済む、といった理由から、インプラントは小型であるのが好ましい。しかし、インプラントの大きさを決定する際に考慮する主たる要素は、治療される軟骨の傷害の性質である。インプラント本体11の厚さ4は、および1mm~10mmであり、好ましくは、およそ2mm~5mmである。インプラント本体11の全体の厚さ4は、元にあった軟骨層の厚さと一致するのが好ましく、また可能であれば、インプラントの固定部分として形成されるか、または病気の進行経過において形成される、骨の凹部に合わせて調整される。インプラントは、移植部位で正確に合致するよう形成されるので、関節面側表面およびインプラントを囲む軟骨は、互いに対応する高さを有する。関節面側表面インプラント本体11は、関節の関節面に面するように形成される関節面側表面3を有する。関節面側表面3は、生体適合性の金属、金属合金またはセラミックを含む。さらに詳細には、関節面側表面3は、人体および動物の体を構成する目的で用いられるいかなる金属あるいは金属合金を含んでよい。例としては、ステンレス鋼、コバルト合金、クロム合金、チタン合金、純チタン、ジルコニウム合金、タンタル、ニオビウム、貴金属およびこれらの合金が挙げられる。生体適合性材料としてセラミックを用いる場合、そのセラミックは、酸化アルミニウム、シリコン窒化物またはイットリア安定化ジルコニアなどの生体適合性セラミックである。好ましくは、関節面側表面3は、コバルトクロム合金CoCr、熱分解カーボンステンレス鋼またはセラミック材料を含む。なお、関節面側表面3にさらに表面処理を施すことにより、耐久性を高めてもよく、または摩擦係数を小さくしてもよい。そのような処理の例としては、研磨、マイクロマシニング、熱処理、析出硬化または適切な表面コーティングの沈着などが含まれる。骨接触面インプラント本体11は、関節の骨構造に面する、または接触するように形成される骨接触面6を有する。一実施形態では、骨接触面6は、生体適合性の金属、金属合金またはセラミックを含む。それら生体適合性の金属、金属合金またはセラミックの例としては、関節面側表面3に関して上述した金属、金属合金またはセラミックが挙げられる。好ましくは、骨接触面6は、コバルトクロム合金CoCrまたはステンレス鋼を含む。一実施形態では、骨接触面6は生体活性材を含み、特定の一実施形態では、生体活性材でコーティングされる。本願発明の他の実施形態では、骨接触面6は、生体活性材を含んでおらず、および/または生体活性材でコーティングされていない。骨接触面6が生体活性材を含む場合、その生体活性材は、好ましくは、骨がインプラント表面から内部へ、および/またはインプラント表面上に成長するのを促進する。骨成長の促進能を有する生体活性材がいくつか知られており、インプラントと骨との間の付着を促進するのに用いられてきた。そのような従来より知られている生体活性材の例としては、生体活性ガラス、生体活性セラミック、コラーゲン、フィブロネクチンまたはオステオネクチンなどの生体分子、および、例えば骨形成タンパク質BMPなどの様々な成長因子が挙げられる。インプラント技術の分野でよく用いる生体活性材は、化学式がCa10PO46OH2の生体活性セラミックヒドロキシアパタイトHAである。HAは、骨の主要な無機成分であり、生体内でゆっくりと骨と結合する。よって、骨への結合を促す目的で、HAコーティングが医療用インプラント向けに開発されてきた。他の生体活性セラミックの例としては、硫酸カルシウム、リン酸カルシウム、アルミン酸カルシウム、ケイ酸カルシウム、および炭酸カルシウム、これらの組み合わせ、および生体活性ガラスが含まれる。一般的にSiO2、CaSiO3、P2O5、Na2Oおよび/またはCaOを含む生体活性ガラスは、または場合によっては他の金属酸化物、若しくは金属フッ化物は、HAよりも高い骨成長促進能を有する。上述した生体活性材は、骨の同化促進作用を有する。すなわち、骨成長を促進する。インプラントの固定は、異化反応を弱めること、すなわちインプラントに接する骨の吸収を減らすことによっても強化される。骨接触面6および/または柱状体8は、ビスホスホネートによっても変質させられる。ビスホスホネートは、骨の異化反応を抑制する物質である。ビスホスホネートをインプラント表面に結合させるには、ビスホスホネートが結合しやすいHAを、インプラント表面にコーティングすればよい。またインプラントを、単にビスホスホネート溶液に浸漬させるか、カルボジイミド、N-ヒドロキシコハク酸イミドNHS-エステル、フィブリノゲンまたはコラーゲンなどの他の生体適合性分子と結合させてもよい。さらに骨接触面6を、フッ素化合物で変質させ、表面の生体活性を促進させてもよい。一実施形態では、骨接触面6は、二層コーティングされる。例えばそのような二層コーティングは、チタンTiを含むインナーコーティングを有する。もう一つの、骨と接触するように形成されるアウターコーティングは、好ましくは、95HA超または95~99.5HAを含有するHAコーティングであり、またはHAと組み合わせてリン酸三カルシウムTCPを含むコーティングである。この設計により、インプラントのさらに長期的な固定が可能となる。その理由は、より脆くおよび/または可溶性のHAおよび/またはTCPが剥がれ落ちるか溶けてしまったとしても、骨のインプラント中またはインプラント上への成長は、チタンによってさらに促進されるからである。軟骨接触面板状本体11の関節面側表面3と骨接触面6との間の、関節面側表面3および骨接触面6をつなぐ周縁または境界上に、軟骨接触面7がある。膝などの関節にインプラントが挿入されたときに、軟骨接触面7は、インプラントを囲む軟骨に面する、または接触するように形成されており、かつ任意で、軟骨の層に接する骨にも面する、または接触するように形成される。軟骨接触面7は、骨接触面6に関して上述した生体活性材などの生体活性材によってコーティングされている。好ましくは、生体活性材は、軟骨の成長、再生および結合の促進能を有する。生体活性材でコーティングされた面は、インプラントの周囲の軟骨表面に対する付着を促進する。そのような生体活性材の例としては、ヒドロキシアパタイトHA、チタンTi、骨形成タンパク質BMPおよびβリン酸三カルシウムTCPの単体または組み合せが含まれる。一実施形態では、軟骨接触面3の生体活性材は、好ましくはヒドロキシアパタイトHAおよび/またはβリン酸三カルシウムTCPである。一実施形態では、軟骨接触面7は、骨接触面6に関して上述したように二層コーティングされている。例えばそのような二層コーティングは、チタンTiを含むインナーコーティングを有する。もう一つの、骨と接触するように形成されるアウターコーティングは、好ましくは、95HA超、または95~99.5HAを含有するHAコーティング、リン酸三カルシウムTCPを含むコーティング、またはHAとTCPとの組み合せを含むコーティングである。インプラント1の軟骨接触面7上のコーティングとしてヒドロキシアパタイトなどの生体活性材を用いることにより、インプラントが移植部位に挿入され一次固定によって固定された後、二次固定のメカニズムによっても固定され、軟骨がインプラントの生体活性材のコーティングと共に成長し、穴が無く、関節液が通ることの出来ない、滑らかな表面が形成されるという効果がある。これによりインプラントは、適切な場所に留まり、また関節液の浸入による不安定化を避けることが出来る。また、インプラントと周囲の軟骨とが力学的に一体となって機能する滑らかな表面によって、関節の反対側の表面の損耗を減少させる、または阻止することが出来る。軟骨接触面7の高さ4は、関節のインプラントが挿入される部位の軟骨の厚さの少なくとも75以上の厚さである。さらに好ましくは、軟骨接触面7の高さ4は、インプラント部位を囲む軟骨の高さに、インプラントが合致して固定されるよう、インプラントに接する骨のリーミングによって形成された部位の高さを加えたものである。軟骨接触面7の高さ4は、記載する範囲の間で異なり得る。典型的には、軟骨接触面7の高さ4は、0.5~8mmの間、好ましくは1~5mmの間である。好ましくは、軟骨接触面7上の生体活性材のコーティングは、板状のインプラント本体11の周縁にある軟骨接触面7の全周囲に適用される。コーティングは、インプラントが膝などの関節の軟骨に移植されたときに、当該関節のインプラントを囲む軟骨および骨と直接接触するように形成される。コーティングは、軟骨接触面7の60~100、さらに好ましくは80~100、および最も好ましくは90~100を覆う。他の実施形態では、インプラント本体11の全周縁に亘り、骨接触面6から上部分の高さ4の80~100、好ましくは90~100が覆われるように表面がコーティングされる。さらに他の実施形態では、コーティングによって、関節面側表面3に接する、高さ4の上部から0.5~1mmのコーティングされない部分を除いて、軟骨接触面7の大部分が覆われる。関節面側表面3に最も近い部分をコーティングしないでおくことによって、生体活性材の、インプラントを囲む軟骨表面への剥がれ落ちを防ぐ、または減らすことが出来る。よって、関節面へ剥がれ落ちた材料による摩耗のリスクを減らすことが出来る。コーティング技術としては、溶射を用いることが出来る。特に、インプラント上にヒドロキシアパタイトによるコーティングを形成するのに用いる方法は空気プラズマ溶射である。他の実施形態では、真空プラズマ溶射VPSコーティングを用いる。一実施形態では、ヒドロキシアパタイトのコーティングは、熱処理後にXRDによる解析で95を超えるヒドロキシアパタイトを含有し、または、95~99.5のヒドロキシアパタイトを含有している。柱状体インプラント本体11は、骨接触面6から延伸する1以上の柱状体8を有していてよい。インプラントが移植される体の骨にインプラントを即時に結合させる目的で、柱状体8を用い、即時の力学的な結合がなされる。この結合を一次固定と呼ぶ。柱状体8は、円柱または他の小型ネジ、ペグ、キール、若しくはとげなどのような形状の物理的構造を有する。インプラント本体11および柱状体8は、一体型の部材として形成されるか、または接着剤、若しくはねじ山をつけられた結合部などの何らかの手段によって結合される別個の部材であってもよい。柱状体8は、関節面側表面3のように金属、金属合金、セラミックなどを含んでよい。一実施形態では、柱状体8は、骨接触面6に関して上述したように生体活性材でコーティングされる。他の実施形態では、柱状体8はコーティングされない。一実施形態では、柱状体8は、コーティングされていないチタンTiを含み、軟骨接触面7は、ヒドロキシアパタイトHAでコーティングされるか、または二層コーティングされる。二層コーティングは、インナーコーティングがチタンTiを含み、アウターコーティングがHA、リン酸三カルシウムTCP、若しくはHAとTCPとの組み合わせを含む。柱状体8がコーティングされていないインプラント、つまり柱状体8によって二次固定がされないように形成されたインプラントは、以下の場合に適している。それは、載置されたインプラントに大きな圧力がかかり、力学的圧力が大きくなったときに張力がかかるリスクを減らす必要がある、臀部の関節などの軟骨損傷を治療する場合である。柱状体8にコーティングを施さないことによって、柱状体8は、骨に付着しないことになる。この場合、骨構造に対して張力をもたらしうる力学的な力は柱状体8を通じて骨へ直接伝わらないことになる。力学的な力は、インプラントヘッドのみを通じて骨へと伝わることとなり、よって、インプラント部位の骨への張力のリスクは減る。インプラントの製造本願発明のインプラントは、あらかじめ決められた、標準的な形状および大きさを有するよう製造されてよく、特定の患者向けにオーダーメイドによって作成してもよい。様々な製造方法を用いることができ、鋳造、塑像、焼結、またはレーザなどによるブランクの旋削/切削などによって作成されてよい。一実施形態では、本願発明のインプラントの関節面側表面3は、異常のある軟骨の部位の関節面の曲がり具合に実質的に対応するように、また特定の患者およびその患者の軟骨損傷に合わせて、形成される。軟骨およびインプラントに接する骨のいずれか一方、またはそれら両方の立体画像を得るには、X線、光コヒーレンス断層撮影法、SPECT、PET、MR、および超音波イメージング技術などの技術を用いることが出来る。得られた立体画像は、骨の復元物、並びに軟骨の厚さおよび/または曲がり具合の測定に、加えて、損傷した軟骨または損失した軟骨の位置、大きさ、および曲線の特定に用いる。オーダーメイドのインプラントの作成には、選択的レーザ焼結SLSが用いることができる。SLSは、高出力レーザ二酸化炭素レーザなどを用い、プラスチック、金属直接金属レーザ焼結、セラミック、またはガラス粉末などの小粒子を融合させ、所望する立体を作り上げる付加的製造技術である。部品の立体デジタル情報CADファイルまたはスキャンデータなどを元に生成された断面をスキャンすることにより、レーザが粉末材料を粉体床の表面上に選択的に融合させる。各断面がスキャンされる毎に、1層の厚さ分だけ粉体床の高さが下げられ、その上に材料の新たな層が適用される。部品が完成するまで、この工程が繰り返される。もしくは、高精度の旋盤によって立体表面を形成することも出来る。この場合、加工物は水平軸を中心に回転させられ、固定されたツールによって成形される。また立体表面は、デジタルデータに基づいてリーミングすることも出来る。本願発明のインプラントの製造は、本願発明の設計する方法下記参照を、選択的レーザ焼結SLS。上記参照から選ばれるインプラントの製造技術と組み合わせて用いて実施することも出来る。インプラントを設計する方法a関節の骨の立体画像を表す画像データを取得する工程と、b取得した画像データ内で骨の関節面の軟骨損傷を識別する工程と、c取得した画像データに基づいて、軟骨損傷の位置を特定する工程と、d取得した画像データに基づいて、軟骨損傷の大きさと形状を特定する工程と、e軟骨損傷の特定された大きさと形状に基づいて、軟骨損傷部位を特定する工程と、f取得した画像データに基づいて、軟骨損傷部位92および/または軟骨損傷部位を含む特定領域の関節の軟骨下骨の表面輪郭の曲がり具合を特定する工程と、g軟骨損傷部位を含む正常な表面輪郭の曲がり具合のリプレゼンテーションを特定する工程と、h軟骨損傷部位に合致するインプラント1を選択する工程とを有する、I.関節の軟骨損傷の物理的パラメータを特定し、インプラント1およびインプラント1の載置の設計パラメータを生成する工程を備え、インプラント1は、軟骨損傷部位の表面積に合致するよう調整された断面積と、正常な表面輪郭の曲がり具合に基づいて、関節の関節面と同一の面をなすよう形成された関節面側表面3と、関節面側表面3と骨接触面6とをつなぎ、関節の、インプラント本体11を囲む軟骨と接触するように形成され、実質的に生体活性材からなるコーティングを含む軟骨接触面7とを有し、aインプラント本体11の軟骨接触面7が関節の軟骨または軟骨下骨の表面輪郭と合致するように、軟骨損傷部位を含み、かつ囲む特定領域の、関節の軟骨および/または軟骨下骨の特定された表面輪郭の曲がり具合に応じて、インプラント本体11の軟骨接触面7の接点を生成する工程と、b軟骨接触面7の設計に応じて、インプラント本体11上のどの部分に生体活性材をコーティングするかについて設計パラメータを生成する工程とを有する、II.インプラント1の設計パラメータを生成する工程をさらに備える、関節の関節面の軟骨治療に用いるインプラント1を設計する方法。他の実施形態において、関節の関節面の軟骨治療に用いるインプラント1を設計する方法では、生体活性材が、ヒドロキシアパタイトHA、チタンTi、骨形成タンパク質BMP、βリン酸三カルシウムTCP、コラーゲン、フィブロネクチン、オステオネクチン、硫酸カルシウム、リン酸カルシウム、アルミン酸カルシウム、ケイ酸カルシウム、炭酸カルシウム、生体活性ガラス、またはビスホスホネートのいずれか1つ、または組み合せである。本願発明の方法では、軟骨およびインプラントに接する骨のいずれか一方、または両方の画像の取得は、X線、光コヒーレンス断層撮影法、SPECT、PET、MR、超音波イメージング技術、およびCTコンピュータ断層撮影法から選択される技術によって実行される。実施例実施例1本願発明のインプラント1を、およそ1.5歳の成体の羊で試験した。‐羊の膝の大腿骨内側顆に欠損部位を形成した。‐大腿骨内側顆に形成された欠損領域に置き換えるべく、インプラントを挿入した。‐挿入から6週間後と3か月後にインプラント部位からインプラントを回収し、作製した組織プレパラートを観察した。金属および骨を切り取ることのできる、正確な器具を用いた。サンプルをまとめて回収し、移植部位の断面を確認した図2および3参照。光学顕微鏡検査によって、インプラントと骨との良好な一体化が観察された。周囲の軟骨71が、インプラントのHAを含有する表面と反応し密着していた。このことは、HAが軟骨を引き付け、生体反応を促進していることを示唆している。実施例2本願発明のインプラント1を、およそ1.5~3歳の成体の羊で試験した。‐羊の膝の大腿骨内側顆に欠損部位を形成した。‐大腿骨内側顆に形成された欠損領域に置き換えるべく、インプラントを挿入した。インプラントの挿入から6週間後に羊を安楽死させ、インプラントを回収し、インプラントから作製した組織プレパラートを観察した。図4は、羊の関節の骨42および軟骨表面に挿入された、本願発明のコーティングされたインプラントの写真の拡大図を示す。図4では、インプラント本体11を黒色で示し、インプラントのヘッドと周囲の軟骨40との密接な接触を示している。インプラント本体11を囲む軟骨40は、インプラント本体11に付着している。実施例3本願発明のインプラント1を、およそ1.5~3歳の成体の羊で試験した。‐羊の膝の大腿骨内側顆に欠損部位を形成した。‐大腿骨内側顆に形成された欠損領域に置き換えるべく、インプラントを挿入した。図5は、羊の関節の骨および軟骨へのインプラントの挿入から6か月後に安楽死させられた羊の体内のインプラント1を示す。矢印50は、境界線を指しており、その境界線より上の領域には、HAがインプラント本体11上に既に存在していない。図6は、図3のインプラント本体部分の拡大写真を示す。同図から、インプラント本体11のHAでコーティングされた部分矢印50より下の部分が、骨42および軟骨40と密接に接触していることが見て取れる。